(57)【特許請求の範囲】
【請求項１】
芳香族ビニル単量体４０〜６５重量％、不飽和ニトリル単量体３０〜５０重量％、および不飽和カルボン酸アルキルエステル単量体５〜１０重量％（但し、芳香族ビニル単量体、不飽和ニトリル単量体、および不飽和カルボン酸アルキルエステル単量体の合計が１００重量％である。）を共重合してなるビニル系共重合体（Ａ）とアルキル（メタ）アクリレートゴム成分及びポリオルガノシロキサン成分からなる複合ゴム状重合体（Ｃａ）を含むグラフト共重合体（Ｂ）とからなるスチレン系樹脂組成物であって、アセトン可溶分中の芳香族ビニル化合物単位の割合（ＭＳ）が４５〜６５重量％であり、サンシャインスーパーロングライフウェザーメーター： ＷＥＬ−ＳＵＮ−ＨＣＨ型を用い、ブラックパネル温度６３℃、１８分／１２０分の降雨有り条件下で２０００時間暴露した後の光沢保持率が９４％以上であることを特徴とするスチレン系樹脂組成物。
【請求項２】
ビニル系共重合体（Ａ）が、アクリロニトリル−スチレン−ブチルアクリレート共重合体（Ａａ）であることを特徴とする請求項１に記載のスチレン系樹脂組成物。
【請求項３】
請求項１または２に記載のスチレン系樹脂組成物が、２層成形体の表皮層を形成していることを特徴とする樹脂成形体。
【発明の詳細な説明】
【技術分野】
【０００１】
本発明は、耐候性に優れたスチレン系樹脂組成物、及び該樹脂組成物からなる成形体に関する。
【背景技術】
【０００２】
スチレン系樹脂、特にアクリロニトリル−ブタジエン−スチレン共重合体樹脂（ＡＢＳ樹脂）は、耐衝撃性、剛性などの機械的特性や加工特性に優れていることから自動車、住宅建材、家庭電気製品などの様々な用途に使用されている。しかし、ＡＢＳ樹脂に使用されているブタジエンゴムが耐候性に一般的に弱いとされていることから、ブタジエンゴム以外の耐候性に優れた補強ゴムを使用した樹脂が提案されている（特許文献１参照）。更に耐候性を向上させる方法として補強ゴムの複合化やアクリロニトリルの含有量を特定化することが提案されている（特許文献２参照）。しかし、近年、住宅のロングライフ化の流れから建材などの屋外製品では一段と高い耐候性能レベルが要求されている。そのため、促進暴露試験結果で色変化（色差）のみを重視する従来の傾向から、色変化（色差）だけではなく、表面の光沢低下率（光沢保持率）とのバランスを重視するようになったことから、上記の提案だけでは市場で満足が得られていない。
【０００３】
【特許文献１】特開平０４−１８０９４９号公報
【特許文献２】特許３２１８１９５号公報
【発明の開示】
【発明が解決しようとする課題】
【０００４】
本発明は、耐候性に優れた樹脂組成物、及び該樹脂組成物からなる成形体を提供することを目的とするものである。
【課題を解決するための手段】
【０００５】
本発明者は、上記課題を解決するために鋭意研究を重ねた結果、樹脂組成物中に特定の組成の共重合体およびグラフト共重合体を混合する場合に限り、その目的に適合し得ることを見出し、この知見に基づいて本発明をなすに至った。
すなわち本発明は、芳香族ビニル単量体４０〜６５重量％、不飽和ニトリル単量体３０〜５０重量％、および不飽和カルボン酸アルキルエステル単量体５〜１０重量％（但し、芳香族ビニル単量体、不飽和ニトリル単量体、および不飽和カルボン酸アルキルエステル単量体の合計が１００重量％である。）を共重合してなるビニル系共重合体（Ａ）とアル
キル（メタ）アクリレートゴム成分及びポリオルガノシロキサン成分からなる複合ゴム状重合体（Ｃａ）を含むグラフト共重合体（Ｂ）とからなるスチレン系樹脂組成物であって、アセトン可溶分中の芳香族ビニル化合物単位の割合（ＭＳ）が４５〜６５重量％であり、サンシャインスーパーロングライフウェザーメーター： ＷＥＬ−ＳＵＮ−ＨＣＨ型を用い、ブラックパネル温度６３℃、１８分／１２０分の降雨有り条件下で２０００時間暴露した後の光沢保持率が９４％以上であることを特徴とするスチレン系樹脂組成物に関する。
【発明の効果】
【０００６】
本発明の樹脂組成物は、優れた耐候性を有するという効果を奏する。
【発明を実施するための最良の形態】
【０００７】
本発明について、以下具体的に説明する。
本発明におけるスチレン系樹脂組成物は、ビニル系共重合体（Ａ）とグラフト共重合体（Ｂ）との混合物からなり、ビニル系共重合体（Ａ）は、芳香族ビニル単量体、不飽和ニトリル単量体、および不飽和カルボン酸アルキルエステル単量体からなる共重合体である。ビニル系共重合体（Ａ）には、これらの単量体以外にも共重合可能な他の単量体を共重合体することもできる。
【０００８】
芳香族ビニル単量体としては、スチレン、α−メチルスチレン、ｐ−メチルスチレン、ビニルトルエン、クロルスチレン等が挙げられる。好ましくはスチレンである。不飽和ニトリル単量体としては、アクリロニトリル、メタアクリロニトリル等が挙げられる。好ましくはアクリロニトリルである。不飽和カルボン酸アルキルエステル単量体としては、メチルメタクリレート、シクロヘキシルメタクリレート、メチルフェニルメタクリレート、イソプロピルメタクリレート等のアルキルメタクリレート、メチルアクリレート、エチルアクリレート、ブチルアクリレート、２−エチルヘキシルアクリレート等のアルキルアクリレートが挙げられる。メチルメタクリレート、エチルアクリレート、ブチルアクリレート、２−エチルヘキシルアクリレート等が好ましく、ブチルアクリレート、メチルメタクリレートが更に好ましい。最も好ましくはｎ−ブチルアクリレートである。他の単量体としては、Ｎ−フェニルマレイミド、Ｎ−メチルマレイミドなどのマレイミド系単量体等が挙げられる。
【０００９】
ビニル系共重合体（Ａ）としては、アクリロニトリル−スチレン−ブチルアクリレート共重合体、アクリロニトリル−スチレン−メチルメタアクリレート共重合体、アクリロニトリル−スチレン−ブチルアクリレート−メチルメタアクリレート共重合体が挙げられ、特にアクリロニトリル−スチレン−ブチルアクリレート共重合体、アクリロニトリル−スチレン−メチルメタアクリレート共重合体が好ましく、更にアクリロニトリル−スチレン−ブチルアクリレート共重合体が好ましい。
ビニル系共重合体（Ａ）の製造方法としては、特に限定はされないが、塊状重合、乳化重合、懸濁重合、溶液重合、およびこれら重合法の組み合わせ等の方法が挙げられる。
ビニル系重合体（Ａ）の組成は特に限定されないが、芳香族ビニル単量体４０〜６５重量％、不飽和ニトリル単量体３０〜５０重量％、および不飽和カルボン酸アルキルエステル単量体５〜６０重量％（但し、芳香族ビニル単量体、不飽和ニトリル単量体、および不飽和カルボン酸アルキルエステル単量体の合計が１００重量％である。）であることが好ましい。
【００１０】
グラフト共重合体（Ｂ）には、アルキル（メタ）アクリレートゴム成分からなるゴム状重合体（Ｃ）が含まれており、アルキル（メタ）アクリレートとしては、メチルメタクリレート、シクロヘキシルメタクリレート、メチルフェニルメタクリレート、イソプロピルメタクリレート等のアルキルメタクリレート、メチルアクリレート、エチルアクリレート、ブチルアクリレート、２−エチルヘキシルアクリレート等のアルキルアクリレートが挙げられる。メチルメタクリレート、エチルアクリレート、ブチルアクリレート、２−エチルヘキシルアクリレート等が好ましく、ブチルアクリレート、メチルメタクリレートが更に好ましい。最も好ましくはｎ−ブチルアクリレートである。
【００１１】
グラフト共重合体（Ｂ）は、ゴム状重合体（Ｃ）に芳香族ビニル単量体、不飽和ニトリル単量体、および不飽和カルボン酸アルキルエステル単量体から選ばれる１種以上の単量体がグラフトされていることが好ましく、ビニル系共重合体（Ａ）との相容性の観点から特に、芳香族ビニル単量体、不飽和ニトリル単量体、芳香族ビニル単量体と不飽和ニトリル単量体との混合単量体、並びに芳香族ビニル単量体と不飽和ニトリル単量体と不飽和カルボン酸アルキルエステル単量体との混合単量体をグラフトすることが好ましい。グラフト共重合体（Ｂ）からゴム状重合体（Ｃ）を除いたグラフトの各成分の組成は、特に限定されないが、芳香族ビニル単量体４０〜８５重量％、不飽和ニトリル単量体１５〜６０重量％、不飽和カルボン酸アルキルエステル単量体０〜２０重量％（但し、これら単量体の合計を１００重量％とする。）であることが好ましい。
【００１２】
グラフト共重合体（Ｂ）の製造方法としては、特に限定はされないが、乳化重合、懸濁重合、塊状重合、溶液重合、およびこれら重合法の組み合わせ等の方法が挙げられる。具体的には、乳化重合で製造されたゴム状重合体ラテックスに芳香族ビニル単量体をグラフト重合させる乳化グラフト重合方式がある（例えば、特開平４−１８０９４９号公報参照）。また、これら重合方法には、連続式、バッチ式、セミバッチ式いずれの方法も使用可能である。グラフト共重合体の製造過程で生成するゴム状重合体にグラフトした成分の割合は、好ましくは、ゴム状重合体を１００重量部として、１０〜１５０重量部であり、より好ましくは、２０〜８０重量部である。グラフト共重合体は、重合反応により生成したグラフト共重合体およびビニル共重合体の混合物をアセトンに溶解した不溶分として得ることができ、グラフトした成分の割合は該不溶分からゴム状重合体の割合を差し引くことにより求めることができる。
【００１３】
本発明におけるスチレン系樹脂組成物中のゴム状重合体の割合は、１〜６０重量％の範囲で用いられるが、該範囲は必要とする機械的強度、剛性、耐熱性、耐候性に応じて決定される。好ましくは５〜５０重量％であり、より好ましくは１０〜３０重量％である。
ゴム状重合体（Ｃ）の重量平均粒子径は特に限定されないが、０．０５〜１μｍが好ましく、０．０７〜０．５μｍが特に好ましく、０．０８〜０．３μｍが更に好ましい。
ゴム状重合体（Ｃ）は、アルキル（メタ）アクリレートゴム成分とポリオルガノシロキサン成分からなる複合ゴム状重合体（Ｃａ）であることが好ましい。
複合ゴム状重合体（Ｃａ）の製造方法としては、特に限定はされないが、ポリオルガノシロキサンラテックス成分にアルキル（メタ）アクリレート、および多官能アルキル（メタ）アクリレートからなるアルキル（メタ）アクリレート成分を含浸させた後に重合させることにより製造することができる（例えば、特許３２１８１９５号公報参照）。複合ゴム状重合体（Ｃａ）の重量平均粒子径は特に限定されないが、０．０５〜１μｍが好ましく、０．０７〜０．５μｍが特に好ましく、０．０８〜０．３μｍが更に好ましい。
【００１４】
本発明のスチレン系樹脂組成物は、アセトン可溶分中の芳香族ビニル化合物単位の割合（ＭＳ）が４０〜６５重量％に調整されることが好ましく、特に４５〜６３重量％が好ましく、更に５０〜６０重量％が好ましい。芳香族ビニル化合物単位の割合（ＭＳ）が４０重量％未満であると加工性に劣り、６５重量％を超えると高い耐候性能が十分に得られない。
芳香族ビニル化合物単位の割合は、スチレン系樹脂組成物をアセトンに溶解し、これを遠心分離機によりアセトン可溶分、及びアセトン不溶分に分離し、フーリエ変換赤外分光光度計（以下、ＦＴ−ＩＲと略すことがある。）により検出する。ＦＴ−ＩＲには、アセトン可溶分およびアセトン不溶分をそれぞれ圧縮成形等により、０．０１〜０．０８μｍのフィルムに作製したサンプルが使用される。
【００１５】
ＦＴ−ＩＲには、日本分光工業株式会社製：ＦＴ／ＩＲ−７０００が使用され、ＭＳは、２２６２ｃｍ-1の吸光度（Ａ１）、２２３８〜２２４２ｃｍ-1のピーク吸光度（Ａ２）、２２２２ｃｍ-1の吸光度（Ａ３）、１７９２ｃｍ-1の吸光度（Ｅ１）、１７３４〜１７３８ｃｍ-1のピーク吸光度（Ｅ２）、１６６１ｃｍ-1の吸光度（Ｅ３）、１６１７ｃｍ-1の吸光度（Ｓ１）、１６００〜１６０６ｃｍ-1のピーク吸光度（Ｓ２）、および１５７５ｃｍ-1の吸光度（Ｓ３）から下記式（１）より求められる。
ＭＳ＝１．０／（Ａ＋Ｅ＋１．０）×１００  ・・・  式（１）
但し、Ａ＝ＡＡ／ＳＳ×０．２７５９９
Ｅ＝ＥＥ／ＳＳ×０．０４３８＋０．００５
ＡＡ＝Ａ２−（Ａ１−Ａ３）×（Ａ２−Ａ３）／（Ａ１−Ａ３）−Ａ３
ＳＳ＝Ｓ２−（Ｓ１−Ｓ３）×（Ｓ２−Ｓ３）／（Ｓ１−Ｓ３）−Ｓ３
ＥＥ＝Ｅ２−（Ｅ１−Ｅ３）×（Ｅ２−Ｅ３）／（Ｅ１−Ｅ３）−Ｅ３
【００１６】
本発明のスチレン系樹脂組成物は、必要に応じて他の熱可塑性樹脂を、またその他に滑剤、紫外線吸収剤、耐光剤、帯電防止剤、酸化防止剤、難燃剤、着色剤、分散剤、発泡剤、繊維状および粒状無機充填剤、天然素材、およびその他熱可塑性樹脂組成物に対して一般的に用いられるその他の配合剤、添加剤を配合することもできる。
他の熱可塑性樹脂としては、ＰＭＭＡ、ＭＭＡグラフトアクリルゴム、ポリカーボネート、ポリブチレンテレフタレート、ポリエチレンテレフタレート、ポリアミド、ポリエステル、ポリスルホン、ポリエーテルケトン、ポリエーテルスルホン、ポリエーテルスルホン、フッ素樹脂、シリコン樹脂、ポリエチレン、ポリプロピレン、ＰＭＭＡ、ポリエステルエラストマー、ポリカプロラクトン、芳香族ポリエステルエラストマー、ポリアミド系エラストマー、ＡＳグラフトポリエチレン、ＡＳグラフトポリプロピレン等が挙げられ、特にＰＭＭＡ、ＭＭＡグラフトアクリルゴムが好ましく、スチレン系樹脂組成物１００重量部に対して、１０〜１５０重量部配合されることが好ましい。ＭＭＡグラフトアクリルゴムとしては、２層構造でも多層構造でも構わない。
【００１７】
滑剤としては、脂肪酸金属塩、ポリエチレンワックス等が挙げられ、脂肪酸金属塩、およびポリエチレンワックスの併用が好ましく、スチレン系樹脂組成物１００重量部に対して、０．１〜１０重量部配合されることが好ましい。紫外線吸収剤としては、ベンゾトリアゾール系、ベンゾフェノン系、サリシレート系、シアノアクリレート系、トリアジン系、オキザニリド系、ニッケル錯塩系、および無機紫外線吸収剤などその他熱可塑性樹脂に一般的に使用されるものが使用でき、これらのうちベンゾトリアゾール系、ベンゾフェノン系、シアノアクリレート系、トリアジン系が好ましく、さらにベンゾトリアゾール系、ベンゾフェノン系が好ましい。これらは１種または２種以上を組み合わせて使用することができ、スチレン系樹脂組成物１００重量部に対して、０．０１〜５重量部配合されることが好ましい。耐光剤としては、アミン系が好ましく、更にヒンダードアミンが好ましい。これらは１種又は２種類以上を組み合わせて使用することができ、樹脂１００重量部に対して、０．０１〜１０重量部配合されることが好ましい。
【００１８】
本発明におけるスチレン系樹脂組成物の製造方法は、特に限定はないが、単軸もしくは２軸のベント付き押出機、プラストミル、ニーダー、バンバリーミキサー、ブラベンダーなどの熱可塑性樹脂に一般的に用いられる各種混合装置を用いることができる。これらのうち２軸のベント付き押出機による製造が望ましい。
本発明のスチレン系樹脂組成物は、２層成形体の表皮に使用されることが好ましい。２層成形体とは、２種類の樹脂で構成される成形体であり、特に制限はないが、主に製品裏面となるベース材と製品表面となる表皮材から構成される。成形方法としては、特に制限はなく、熱可塑性樹脂で使用される成形方法が適用される。例えば、射出成形、押出成形、シート押出成形、ブロー成形、およびカレンダ成形などが好ましい。製品としては、特に制限されることなく、各種製品への展開が可能であるが、太陽光や蛍光灯を直接的又は間接的に受ける製品への展開が好ましく、更に屋外に使用されることが好ましい。例えば、エクステリアデッキ、ラティスフェンス、雨樋、サッシ、門、エアコンダクトカバー、エアコン室外機、自動車外装部などが好ましい。
【実施例】
【００１９】
次に、実施例および参考例によって本発明を更に具体的に説明する。
なお、下記の実施例および比較例は、本発明をさらに具体的に説明するためのものであり、これらの実施例等に何ら限定されるものではない。
また、実施例中の評価、各種測定は以下の方法で行った。更に、組成および配合は、特に記述がない限り重量単位を示す。
１．原料
（Ａ）ビニル系共重合体
Ａ−１：
アクリロニトリル２７重量％、スチレン６３重量％、ブチルアクリレート１０重量％、還元粘度０．５１のアクリロニトリル−スチレン−ブチルアクリレート共重合体
Ａ−２：
アクリロニトリル３９重量％、スチレン５１重量％、ブチルアクリレート１０重量％、還元粘度０．４２のアクリロニトリル−スチレン−ブチルアクリレート共重合体
Ａ−３：
アクリロニトリル１０重量％、スチレン４０重量％、メチルメタクリレート５０重量％、還元粘度０．５７のアクリロニトリル−スチレン−メチルメタクリレート共重合体
Ａ−４：
アクリロニトリル２０重量％、スチレン７０重量％、ブチルアクリレート１０重量％、還元粘度０．５０のアクリロニトリル−スチレン−ブチルアクリレート共重合体
Ａ−５：
アクリロニトリル４０重量％、スチレン６０重量％、還元粘度０．５８のアクリロニトリル−スチレン共重合体
Ａ−６：
アクリロニトリル３０重量％、スチレン７０重量％、還元粘度０．６５のアクリロニトリル−スチレン共重合体
Ａ−７：
アクリロニトリル２０重量％、スチレン８０重量％、還元粘度０．６７のアクリロニトリル−スチレン共重合体
【００２０】
（Ｂ）グラフト共重合体
Ｂ−１：
ＡＳグラフトアクリルゴム
ＡＳグラフトアクリルゴムは、まずシードラテックスを製造してからＡＳをグラフトする。
まず反応器内にイオン交換水２４８．３重量部、１６％濃度のジヘキシルスルホコハク酸ナトリウム水溶液０．０５重量部を仕込み、かきまぜながら窒素置換を十分に行った後、昇温して内温を７５℃にした。この反応器に過硫酸アンモニウム０．０２重量部添加後、メタクリル酸メチル８重量部、アクリル酸ブチル２重量部の混合物を５０分間で連続的に添加した。添加後、さらに過硫酸アンモニウム０．０１重量部を添加してから７５℃で４５分間反応を続けた。重合率は９９％であり、ラテックスの粒子径は０．１７μｍであった。
【００２１】
次にこのラテックス１３３．３２重量部に、イオン交換水３７２．４６重量部反応器に仕込み、かきまぜながら窒素置換を十分に行った後、昇温して内温７５℃にした。この反応器にイオン交換水８重量部、１６％濃度のジヘキシルスルホコハク酸ナトリウム水溶液０．３７５重量部、過硫酸アンモニウム０．０４重量部添加後、メタクリル酸メチル１２重量部とアクリル酸ブチル３重量部との混合物を５０分間で連続的に添加した。添加終了後、さらに反応を完結するために７５℃で４５分間反応を続けた。重合率は９８％であり、ラテックスの粒子径は０．２８μｍであった。この得られた硬質樹脂粒子を含有するラテックスの存在下に、イオン交換水８重量部、１６％濃度のジヘキシルスルホコハク酸ナトリウム水溶液０．６２５重量部、過硫酸アンモニウム０．０２重量部を添加後、降温して内温７０℃とした。そこでアクリル酸ブチル１２６重量部と、架橋剤としてのトリアリルイソシンアヌレート１．２重量部との混合物を７０℃で８０分間かけて連続的に添加した。添加終了後、さらに７０℃で２５分間反応を続けた。重合率は８５％であり、粒子径は０．４１μｍであった。
【００２２】
工程終了後、昇温して内温７５℃とした後、イオン交換水８重量部、１６％濃度のジヘキシルスルホコハク酸ナトリウム水溶液５．６２５重量部、過硫酸アンモニウム０．０９重量部添加後、アクリロニトリル１３．５重量部、スチレン４０．５重量部およびｔ−ドデシルメルカプタン０．０７５重量部から成る混合物を７５℃で１６０分間かけて連続的に添加した。添加終了後、さらに反応を完結するために７５℃で９０分間反応を続けた。反応重合率は９３％であった。メタクリル酸メチル８重量部、アクリル酸ブチル６５重量部からなるアクリルゴムにアクリロニトリル６．７５重量部、スチレン２０．２５重量部がグラフトした粒子径０．５μｍ、不溶分量７８重量％、可溶分の還元粘度０．７５のＡＳグラフトアクリルゴムを製造した。
Ｂ−２：
ＡＳグラフトシリコーン・アクリル複合ゴム（三菱レイヨン株式会社製：メタブレンＳＸ−００６）
Ｂ−３：
ＭＭＡグラフトアクリルゴム（ローム・アンド・ハース・ジャパン株式会社製：ＥＸＬ２３１５）
Ｂ−４：
ＭＭＡグラフトアクリルゴム（株式会社カネカ製：ＦＭ−５０）
【００２３】
（Ｄ）添加剤その他
Ｄ−１：
紫外線吸収剤（城北化学工業株式会社製：ＪＦ７７）
Ｄ−２：
耐光剤（城北化学工業株式会社製：ＪＦ９０）
Ｄ−３：
カーボンブラック（三菱化学株式会社製：ＣＢ−９６０）
（Ｅ）その他熱可塑性樹脂
Ｅ−１：
ＰＭＭＡ（旭化成ケミカルズ株式会社製  デルペット７０Ｈ）
【００２４】
〔参考例１〜３、実施例１〜４〕
表１、２に示す配合で混合し、設定温度２４０℃の二軸押出機で混練溶融させてペレットを作製した。得られたペレットを設定温度２５０℃、金型温度６０℃の条件下で長さ９０ｍｍ、巾５０ｍｍ、厚み２．５ｍｍの射出成形品プレート片を作製し、耐候性を評価した。結果を表１、２に示す。
〔比較例１〜９〕
表３に示す配合で混合し、実施例１〜４と同様にして、ペレットを作製し、得られたペレットを実施例１〜４と同様にして射出成形品プレート片を作製し、耐候性を評価した。結果を表３に示す。
【００２５】
２．測定項目
１）耐候性：
サンシャインスーパーロングライフウェザーメーター： ＷＥＬ−ＳＵＮ−ＨＣＨ型を用い、ブラックパネル温度６３℃、１８分／１２０分の降雨有り条件下で２０００時間暴露し、コニカミノルタセンシング株式会社製：色彩色差計；ＣＲ−３００を用い非暴露自材片との色差（ΔＥ）を測定し、５未満の場合を○、５以上の場合を×とした。また、スガ試験機株式会社製：携帯光沢計ＨＧ−２６８を用い光沢を測定し非暴露からの光沢保持率を計算し、９４％以上の場合を○、９４％未満の場合を×とした。
【００２６】
２）アセトン可溶分中の芳香族ビニル化合物単位の割合（ＭＳ）：
樹脂組成物をアセトンに溶解し、これを遠心分離機によりアセトン可溶分、及びアセトン不溶分に分離し、アセトン可溶分を圧縮成形により、０．０１〜０．０８μｍのフィルムを作製し、日本分光工業株式会社製：ＦＴ／ＩＲ−７０００により、２２６２ｃｍ-1の吸光度（Ａ１）、２２３８〜２２４２ｃｍ-1のピーク吸光度（Ａ２）、２２２２ｃｍ-1の吸光度（Ａ３）、１７９２ｃｍ-1の吸光度（Ｅ１）、１７３４〜１７３８ｃｍ-1のピーク吸光度（Ｅ２）、１６６１ｃｍ-1の吸光度（Ｅ３）、１６１７ｃｍ-1の吸光度（Ｓ１）、１６００〜１６０６ｃｍ-1のピーク吸光度（Ｓ２）、および１５７５ｃｍ-1の吸光度（Ｓ３）を検出し、下記式（１）より求めた。
ＭＳ＝１．０／（Ａ＋Ｅ＋１．０）×１００  ・・・  式（１）
但し、Ａ＝ＡＡ／ＳＳ×０．２７５９９
Ｅ＝ＥＥ／ＳＳ×０．０４３８＋０．００５
ＡＡ＝Ａ２−（Ａ１−Ａ３）×（Ａ２−Ａ３）／（Ａ１−Ａ３）−Ａ３
ＳＳ＝Ｓ２−（Ｓ１−Ｓ３）×（Ｓ２−Ｓ３）／（Ｓ１−Ｓ３）−Ｓ３
ＥＥ＝Ｅ２−（Ｅ１−Ｅ３）×（Ｅ２−Ｅ３）／（Ｅ１−Ｅ３）−Ｅ３
表１〜３で本発明のスチレン系樹脂組成物は、促進暴露試験で色差（ΔＥ）、光沢保持率のバランスに優れていることがわかり、本発明の条件を満たさない場合には、耐候性において本発明のスチレン系樹脂組成物より劣ることがわかる。
【００２７】
【表１】
0005424524.tif 000002
【００２８】
【表２】
0005424524.tif 000003
【００２９】
【表３】
0005424524.tif 000004
【産業上の利用可能性】
【００３０】
本発明は、耐候性に優れた効果を有するスチレン系樹脂組成物であるため、太陽光や蛍光灯に直接もしくは間接的に接する樹脂製品に最適である。